(57)【特許請求の範囲】
【請求項１】
式（１ａ）、（１ｂ）及び（２ａ）：
【化３】
0004118972.tif 000025
〔上記式中、
Ｒ1 は、直鎖若しくは分岐鎖のＣ1 −Ｃ18アルキル、Ｃ3 −Ｃ8 シクロアルキル、Ｃ3 −Ｃ6 アルケニル、又は非置換若しくは置換アリール、又はＣ7 −Ｃ12アラルキルであり、
Ｒ2 は、非置換若しくは置換の直鎖若しくは分岐鎖のＣ1 −Ｃ12アルキル、又は直鎖若しくは分岐鎖のＣ4 −Ｃ28アルキル（これは、Ｎ、Ｓ又はＯ原子の１個以上で中断されており、かつ更に置換されていてもよい）、又は基：−ＣＯ−Ｒ6 若しくは−ＳＯ2 −Ｒ6 （ここで、Ｒ6 は、Ｃ1 −Ｃ12アルキル、又は非置換若しくはＣ1 −Ｃ4 アルキル−置換フェニル、又はＣ7 −Ｃ12アラルキルである）である〕
で示される化合物を含む混合物を製造するための方法であって、
（ｉ）水性−有機溶液中で、シアヌル酸ハライドと式（３）：
【化４】
0004118972.tif 000026
（式中、Ｘは、水素又はカチオンであり、そしてＲ1 は、上記と同義である）で示される化合物を、ハロゲン化水素受容体の存在下又は非存在下（Ｘが水素の場合には、存在させなければならない）に、縮合させ、
（ii）式（４ａ）及び（４ｂ）：
【化５】
0004118972.tif 000027
で示される化合物を含む（ｉ）で得られる混合物を、ルイス酸の存在下に、レゾルシノールと反応させ、次いで
（iii)式（５ａ）及び（５ｂ）：
【化６】
0004118972.tif 000028
で示される化合物を含む（ii）で得られる混合物を、Ｒ2 基を有するアシル化試薬又アルキル化試薬で、式（１ａ）、（１ｂ）及び（２ａ）で示される化合物を含む混合物へ変換することを含む方法。
【請求項２】
式
【化３０】
0004118972.tif 000029
で示される化合物。
【発明の詳細な説明】
【０００１】
本発明は、モノ−及びビス−レゾルシニルトリアジンを含む新規な安定剤混合物、それらの製造方法及び有機材料、好適には未染色又は染色された織物繊維材料の光化学及び熱安定化のためのそれらの用途に関する。
【０００２】
本発明は、式（１）：
【０００３】
【化７】
0004118972.tif 000002
【０００４】
で示される化合物の少なくとも１種と、式（２）：
【０００５】
【化８】
0004118972.tif 000003
【０００６】
（上記式中、
Ｒ1 及びＲ1 ′は、互いに独立して、それぞれ、直鎖若しくは分岐鎖のＣ1 −Ｃ18アルキル、Ｃ3 −Ｃ8 シクロアルキル、Ｃ3 −Ｃ6 アルケニル、又は非置換若しくは置換アリール、又はＣ7 −Ｃ12アラルキルであり、
Ｒ2 、Ｒ2 ′、Ｒ3 、Ｒ3 ′、Ｒ4 及びＲ5 は、互いに独立して、それぞれ、水素、非置換若しくは置換の直鎖若しくは分岐鎖のＣ1 −Ｃ12アルキル、又は直鎖若しくは分岐鎖のＣ4 −Ｃ28アルキル（これは、Ｎ、Ｓ又はＯ原子の１個以上で中断されており、かつ更に置換されていてもよい）、又は基：−ＣＯ−Ｒ6 若しくは−ＳＯ2 −Ｒ6 （ここで、Ｒ6 は、Ｃ1 −Ｃ12アルキル、又は非置換若しくはＣ1 −Ｃ4 アルキル−置換フェニル、又はＣ7 −Ｃ12アラルキルである）で示される化合物の少なくとも１種を含む安定剤混合物を提供する。
【０００７】
Ｃ1 −Ｃ18アルキルとしてのＲ1 及びＲ1 ′は、直鎖若しくは分岐鎖のアルキル基、例えばメチル、エチル、ｎ−若しくはイソプロピル、ｎ−、 sec−若しくはtert−ブチル、ｎ−若しくはイソペンチル、１−メチルペンチル、１，３−ジメチルブチル、ｎ−ヘキシル、１−メチルヘキシル、ｎ−若しくはイソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、ドデシル、１，１，３，３，５，５−ヘキサメチルヘキシル、トリデシル、テトラデシル、ペンタデシル、ヘキサデシル、ヘプタデシル又はオクタデシルを含む。アルキルとしてのＲ1 及びＲ1 ′は、互いに独立して、それぞれ、Ｃ1 −Ｃ6 アルキル、特にＣ1 −Ｃ4 アルキルであり、特に好適には、それぞれメチルである。
【０００８】
シクロアルキル基としてのＲ1 及びＲ1 ′は、例えば飽和の３〜８員炭素環（それは、非置換であるか、又は１個以上のＣ1 −Ｃ4 アルキル基、好適にはメチル基で置換されている）を含む。シクロペンチル、シクロヘキシル、メチルシクロヘキシル又はシクロヘプチルが、例である。シクロアルキル基としてのＲ1 及びＲ1 ′は、好適にはかつ互いに独立して、それぞれ、シクロヘキシル（それは、非置換であるか、又は１〜３個のメチル基で置換されている）である。
【０００９】
適切なアルケニル基Ｒ1 及びＲ1 ′の例は、アリル、イソプロペニル、２−ブテニル、３−ブテニル、イソブテニル、ｎ−ペンタ−２，４−ジエニル又は３−メチルブタ−２−エニルである。アルケニル基としてのＲ1 及びＲ1 ′は、互いに独立して、それぞれ好適には、アリル又はイソプロペニルであり、特に好適には、それぞれアリルである。
【００１０】
アリール基としてのＲ1 及びＲ1 ′は、例えば、ビフェニル、ナフチル、又は特にフェニル基であり、それらのそれぞれは、更に例えばＣ1 −Ｃ4 アルキル、Ｃ1 −Ｃ4 アルコキシ又はハロゲンで置換されていることができる。アリール基としてのＲ1 及びＲ1 ′の好適な定義は、互いに独立して、それぞれ、非置換又はＣ1 −Ｃ4 アルキル置換フェニル、特に好適には、それぞれの場合にフェニルである。
【００１１】
適切なアラルキル基Ｒ1 及びＲ1 ′の例は、ベンジル、α−メチルベンジル、フェニルエチル、フェニルプロピル、フェニルブチル、フェニルペンチル又はフェニルヘキシルである。アラルキル基としてのＲ1 及びＲ1 ′は、互いに独立して、それぞれ好適には、ベンジル又はα−メチルベンジル、特に好適には、それぞれ、ベンジルである。
【００１２】
基：Ｒ1 及びＲ1 ′は、異なることができるか、又は好適には同一であることができる。
【００１３】
本発明の好適な実施態様は、上記の式（１）及び（２）（式中、Ｒ1 及びＲ1 ′は、互いに独立して、それぞれ、Ｃ1 −Ｃ6 アルキル、シクロヘキシル（これは、非置換であるか、又は１〜３個のメチル基により置換されている）、又はアリル、イソプロペニル、又は非置換若しくはＣ1 −Ｃ4 アルキル−、Ｃ1 −Ｃ4 アルコキシ−若しくはハロ−置換フェニル、ベンジル若しくはα−メチルベンジルである）の化合物の少なくとも１種を含む安定剤混合物に関する。
【００１４】
本発明の特に好適な実施態様は、上記の式（１）及び（２）（式中、Ｒ1 及びＲ1 ′は、同一であり、かつそれぞれ、Ｃ1 −Ｃ4 アルキル、シクロヘキシル、アリル、フェニル又はベンジルである）の化合物の少なくとも１種を含む安定剤混合物に関する。
【００１５】
本発明の特別に好適な実施態様は、上記の式（１）及び（２）（式中、Ｒ1 及びＲ1 ′は、同一であり、かつそれぞれ、Ｃ1 −Ｃ4 アルキル、特にメチルである）の化合物の少なくとも１種を含む安定剤混合物に関する。
【００１６】
Ｒ2 、Ｒ2 ′、Ｒ3 、Ｒ3 ′、Ｒ4 及びＲ5 が、Ｃ1 −Ｃ12アルキルである場合、それは、例えばＲ1 に対して上述したＣ1 −Ｃ12アルキルの一つ又は例えばハロゲン、シアノ、ヒドロキシル、アミノ、Ｃ1 −Ｃ4 アルコキシカルボニル、カルバモイル、Ｎ−モノ−若しくはＮ，Ｎ−ジ−Ｃ1 −Ｃ4 アルキルカルバモイル、グリシジル又はフェニルにより置換されている相当するＣ1 −Ｃ12アルキルであることができる。適切なＣ1 −Ｃ4 アルコキシカルボニル置換基の例は、メトキシカルボニル又はエトキシカルボニルである。グリシジルは、２，３−エポキシプロピル基である。
【００１７】
アルキル基としてのＲ2 、Ｒ2 ′、Ｒ3 、Ｒ3 ′、Ｒ4 及びＲ5 は、互いに独立して、それぞれ好適には、Ｃ1 −Ｃ6 アルキル、特に好適にはＣ1 −Ｃ4 アルキルであり、特別に好適には、メチル、エチル又はｎ−若しくはイソプロピルである。
【００１８】
Ｒ2 、Ｒ2 ′、Ｒ3 、Ｒ3 ′、Ｒ4 及びＲ5 が、ヘテロ原子で中断されているアルキル基である場合、この基は、例えば直鎖又は分岐鎖のＣ4 −Ｃ28アルキルであり、これは、１個以上の−Ｏ−、−ＮＨ−又は−Ｓ−により中断され、かつ更にヒドロキシル又は基：−ＯＲ6 （ここで、Ｒ6 は上記と同義である）により置換されており、このような化合物において、存在するヘテロ原子の基：−Ｏ−、−ＮＨ−又は−Ｓ−は隣接しては存在しない。ヘテロ原子により中断されているアルキル基としてのＲ2 、Ｒ2 ′、Ｒ3 、Ｒ3 ′、Ｒ4 及びＲ5 は、好適にかつ互いに独立して、それぞれ、直鎖又は分岐鎖のＣ4 −Ｃ28アルキル（これは、１個以上の基：−Ｏ−で中断され、かつヒドロキシル又は基：−ＯＲ6 で置換されている）である。ヘテロアルキル基としてのＲ2 、Ｒ2 ′、Ｒ3 、Ｒ3 ′、Ｒ4 及びＲ5 は、互いに独立して、それぞれ、式：−（ＣＨ2 ＣＨＲ7 −Ｏ)n−Ｒ8 （ここで、Ｒ7 は、水素、メチル又はエチルであり、Ｒ8 は、水素、Ｃ1 −Ｃ12アルキル又はフェニルであり、そしてｎは、１〜９の整数である）のそれ、特に好適には式：−（ＣＨ2 ＣＨＲ7 −Ｏ)n−Ｈ（ここで、Ｒ7 は、メチル又は水素であり、そしてｎは、１〜９の整数である）のそれである。
【００１９】
Ｒ6 が、Ｃ1 −Ｃ12アルキル基である場合、それは、例えばＲ1 のための上述のＣ1 −Ｃ12アルキル基の一つであってよい。アルキル基としてのＲ6 は、好適にはＣ1 −Ｃ4 アルキル、特に好適にはメチル、エチル、特別に好適にはメチルである。Ｒ6 が、フェニル基である場合、それは、好適にはフェニル、ｏ−、ｍ−又はｐ−トリルであり、特に好適にはフェニルである。Ｒ6 が、アラルキル基である場合、それは、好適にはベンジルである。
【００２０】
Ｒ2 、Ｒ2 ′、Ｒ3 、Ｒ3 ′、Ｒ4 及びＲ5 は、互いに独立して、それぞれ、好適には水素、Ｃ1 −Ｃ6 アルキル又は直鎖又は分岐鎖のＣ4 −Ｃ28アルキル（これは、１個以上の基：−Ｏ−で中断され、かつヒドロキシル又は基：−ＯＲ6 （ここで、Ｒ6 は、Ｃ1 −Ｃ4 アルキル、フェニル、ｏ−、ｍ−若しくはｐ−トリル、又はベンジルである）で置換されている）であるか、又は非置換若しくはＣ1 −Ｃ4 置換の、ベンゾイル若しくはフェニルスルホニルである。特に好適なＲ2 、Ｒ2 ′、Ｒ3 、Ｒ3 ′、Ｒ4 及びＲ5 の定義は、互いに独立して、それぞれ、水素、Ｃ1 −Ｃ4 アルキル、式：−（ＣＨ2 ＣＨＲ7 −Ｏ)n−Ｈ（ここで、Ｒ7 は、メチル又は水素であり、そしてｎは、１〜９の整数である）の基、及びベンゾイルである。Ｒ2 、Ｒ2 ′、Ｒ3 、Ｒ3 ′、Ｒ4 及びＲ5 は、互いに独立して、特に好適にはそれぞれ、水素、メチル、エチル又はｎ−若しくはイソプロピルである。
【００２１】
本発明の好適な実施態様は、上述の式（１）及び（２）（式中、Ｒ2 、Ｒ2 ′及びＲ5 は、互いに独立して、それぞれ、Ｃ1 −Ｃ4 アルキル、又は式：−（ＣＨ2 ＣＨＲ7 −Ｏ)n−Ｈ（ここで、Ｒ7 は、メチル又は水素であり、そしてｎは、１〜９の整数である）の基であるか、又はベンゾイルであり、Ｒ3 は、水素、Ｃ1 −Ｃ4 アルキル、又は式：−（ＣＨ2 ＣＨＲ7 −Ｏ)n−Ｈ（ここで、Ｒ7 は、メチル又は水素であり、そしてｎは、１〜９の整数である）の基であるか、又はベンゾイルであり、そしてＲ3 ′及びＲ4 は、それぞれ、水素である）の化合物の少なくとも１種を含む安定剤混合物に関する。
【００２２】
本発明の特に好適な実施態様は、上述の式（１）及び（２）（式中、Ｒ2 、Ｒ2 ′及びＲ5 は、同一であり、かつそれぞれＣ1 −Ｃ4 アルキルであり、Ｒ3 は、水素又はＣ1 −Ｃ4 アルキルであり、そしてＲ3 ′及びＲ4 は、それぞれ、水素である）の化合物の少なくとも１種を含む安定剤混合物に関する。
【００２３】
式（１）の化合物は、例えばＥＰ−Ａ−０５８４０４４から既知であるか、又はそこに記載された方法、例えばシアヌル酸クロリドの１モル当量と、化合物Ｒ1 −ＳＨ（ここで、Ｒ1 は、上記と同義である）の約１モル当量を縮合させ、次いでルイス酸の存在下に縮合生成物と相当するベンゼン化合物の２モル当量との反応により製造することができる。
【００２４】
式（２）の化合物のいくつかは、新規である。更に、本発明は、したがって、上記の式（２）（式中、Ｒ1 及びＲ1 ′は、互いに独立して、それぞれ、直鎖若しくは分岐鎖のＣ1 −Ｃ18アルキル、Ｃ3 −Ｃ8 シクロアルキル、Ｃ3 −Ｃ6 アルケニル又はＣ7 −Ｃ12アラルキルであり、Ｒ4 及びＲ5 は、互いに独立して、それぞれ、水素、非置換若しくは置換の直鎖若しくは分岐鎖のＣ4 −Ｃ28アルキル（これは、１個以上のＮ、Ｓ又はＯ原子により中断されており、かつ更に置換されていてもよい）、又は基：−ＣＯ−Ｒ6 若しくは−ＳＯ2 −Ｏ−Ｒ6 （ここで、Ｒ6 は、Ｃ1 −Ｃ12アルキル、非置換若しくはＣ1 −Ｃ4 置換フェニル、又はＣ7 −Ｃ12アラルキルである）である）の化合物を提供する。
【００２５】
式（２）の化合物は、既知の式（１）の化合物と類似に、例えばシアヌル酸クロリドの１モル当量と、化合物Ｒ1 −ＳＨの約１モル当量及び化合物Ｒ1 ′−ＳＨ（ここで、Ｒ1 及びＲ1 ′は、それぞれ上記と同義であり、かつ異なるか、又は好適には同一である）の約１モル当量を反応させ、次の工程でルイス酸、好適には塩化アルミニウムの存在下に、この生成物を相当するベンゼン化合物の約１モル当量と反応させることにより製造することができる。
【００２６】
この新規な安定剤混合物は、それぞれの化合物からそれ自体既知の方法により、例えばそれらを混合するか、又はそれらを共粉砕若しくは共結晶化に付すことにより得ることができる。安定化すべき織物繊維基材に、式（１）及び（２）の化合物を同時にか、又は連続して混合することによる混合を行うこともできる。
【００２７】
本発明は、共合成による新規な安定剤混合物の製造法も提供し、そこでは、式（１）及び（２）（式中、Ｒ1 及びＲ1 ′は同一である）の化合物の少なくとも１種を含むそれらの混合物に対し特に好適である。この調製に従い、この新規な安定剤混合物は、例えば
（ｉ）水性−有機溶液中で、シアヌル酸ハライド、例えばシアヌル酸フルオリド又は好適にはシアヌル酸クロリドと、式（３）：
【００２８】
【化９】
0004118972.tif 000004
【００２９】
（式中、Ｘは、水素又はカチオンであり、そしてＲ1 は、請求項１と同義である）で示される化合物を、ハロゲン化水素受容体の存在下又は非存在下（Ｘが、水素の場合には存在させなければならない）に、縮合させ、
（ii）式（４ａ）及び（４ｂ）：
【００３０】
【化１０】
0004118972.tif 000005
【００３１】
で示される化合物を含む（ｉ）で得られる混合物を、ルイス酸の存在下に、レゾシノールと反応させ、次いで
（iii)式（５ａ）及び（５ｂ）：
【００３２】
【化１１】
0004118972.tif 000006
【００３３】
で示される化合物を含む（ii）で得られる混合物を、Ｒ2 基を有する、アシル化試薬又アルキル化試薬で、新規な安定剤混合物へ変換することにより製造される。
【００３４】
工程（ｉ）での式（３）の化合物とシアヌル酸ハライドとの反応は、例えばＧＢ−Ａ−１，１７６，７７０から知られているか、又はそれと類似に実施することができる。この反応は、例えば−５〜１００℃、好適には０〜５０℃の温度で、水を含む媒体、かつ所望ならば、有機溶媒、例えばトルエン若しくはキシレンのようなアルキルベンゼン、クロロベンゼン、ニトロベンゼン若しくはアニソールのような置換ベンゼン、又はペンタン、ヘキサン、シクロヘキサンのような脂肪族若しくは脂環式炭化水素、ジブチルエーテル、メチレンクロリド又はクロロホルム中で実施される。好適な有機溶媒は、アルキルベンゼン、特にトルエン、ｏ−、ｍ−若しくはｐ−キシレン又は異なるキシレンの混合物である。工程（ｉ）で許容し得る適切なハロゲン化水素受容体の例は、アルカリ金属若しくはアルカリ土類金属の炭酸塩、炭酸水素塩又は水酸化物であり、好適にはナトリウム若しくはカリウムのようなアルカリ金属水酸化物である。ハロゲン化水素受容体の添加は、もし式（３）の化合物が、Ｘがカチオン、例えばアルカリ金属、アルカリ土類金属又はアンモニウムカチオン、好適にはカリウム、又は特にナトリウムカチオンである場合には、不必要である。工程（ｉ）で得られる式（４ａ）及び（４ｂ）の化合物の割合は、例えば用いた反応物の化学量論的比、シアヌル酸ハライド及び式（３）の化合物に依存し、例えば式（４ａ）の化合物９５〜５重量％並びに式（４ｂ）の化合物５〜９５重量％で変わることができる。
【００３５】
工程（ｉ）で得られる生成物とレゾルシノールの反応は、一般にフリーデル−クラフト反応のための通常の条件、例えば０〜５０℃、好適には２５〜４０℃の温度で、ルイス酸、有利には塩化アルミニウムの存在下に行われる。この反応において、レゾルシノール及びルイス酸は、シアヌル酸ハライドで置き換えられるべきハロゲンのモル量に対して、有利にはそれぞれ少なくとも当量、好適にはいくらか過剰モルである。例えば、レゾルシノール／置き換えるべきハロゲンのモル比及びルイス酸／置き換えるべきハロゲンのモル比の両方の値、それぞれの場合に好適な値は、１：１〜２：１、好適には１．１〜１．５：１である。
【００３６】
この新規な方法の工程（ｉ）及び（ii）は、別々に行うことができるか、又はそれ以外に一つの反応容器で行うことができる。１反応容器を用いる好適な実施態様の場合に、工程（ｉ）で得られる有機相は、有利には、例えば共沸蒸留の手段により乾燥し、次いで更なる精製をすることなく、工程（ii）により反応させる。
【００３７】
場合による工程（iii)での適切なアルキル化剤の例は、アルキルハライドＲ−Ｈａｌ（ここで、Ｒは、すべてのアルキル基であり、そしてＨａｌは、ハロゲン、例えばクロロ、ブロモ又はヨードである）、炭酸ジアルキル、例えば炭酸ジメチル、一般式：Ｒ−Ｏ−ＳＯ2 −ＯＨ、Ｒ−Ｏ−ＳＯ2 −ＯＲ又はＲ−Ｏ−ＳＯ2 −Ｃ6 Ｈ5 −ＣＨ3 の硫酸モノ−若しくはジアルキル、式：Ｒ−Ｏ−Ｐ（Ｏ）（Ｚ）−ＯＲ（ここで、Ｒは、アルキル基であり、そしてＺは、例えばＣ1 −Ｃ4 アルキル又はヒドロキシルである）、又はアミドアセタール、例えばジメチルホルムアミドジメチルアセタールである。メチル化剤の例は、硫酸ジメチル、メチルトシラート又はジメチルメタンホスホナート（ＤＭＭＰ）である。エチル基：Ｒ2 、Ｒ2 ′、Ｒ3 、Ｒ3 ′、Ｒ4 及びＲ5 は、例えば硫酸ジメチルを用いて導入される。アルキル化反応は、一般的に、例えば１０〜２００℃、好適には８０〜１５０℃の温度で、塩基、例えばアルカリ金属炭酸塩又はアルカリ金属水酸化物（例えば、炭酸ナトリウム、炭酸カリウム又は水酸化ナトリウムである）の存在下に、過剰のアルキル化剤とともに行われ、アルキル化の程度は、例えば化学量論及び温度により影響される。トリアジン環に存在するヒドロキシル基、式（５ａ）及び（５ｂ）の化合物において、その結合に関してｐ−位置でトリアジン環に存在するヒドロキシル基は、一般にｏ−位置でのそれよりもより容易に受け入れられ、したがって初めにアルキル化される。適切なアルキル化剤の例は、式：Ｒ6 −ＣＯ−Ｙ又はＲ6 −ＳＯ2 −Ｙ（ここで、Ｒ6 は、上記と同義であり、そしてＹは、ハロゲン、好適にはクロロである）の化合物である。
【００３８】
好適な安定剤混合物は、新規な混合により得られ、その調製物は、実質的に、式（１ａ）、（１ｂ）及び（２ａ）：
【００３９】
【化１２】
0004118972.tif 000007
【００４０】
（上記式中、Ｒ1 及びＲ2 は、上記と同義であり、好適なものも同義である）の化合物を含む。
【００４１】
特に好適な安定剤混合物は、上記の式（１ａ）及び（１ｂ）の化合物５０〜９５重量％並びに上記の式（２ａ）の化合物５０〜５重量％を含む。
【００４２】
特別に好適な安定剤混合物は、上記の式（１ａ）及び（１ｂ）の化合物５０〜８０重量％並びに上記の式（２ａ）（これらの式中、Ｒ1 は、Ｃ1 −Ｃ4 アルキル、シクロヘキシル、アリル、フェニル又はベンジルであり、そしてＲ2 は、Ｃ1 −Ｃ4 アルキル、又は式：−（ＣＨ2 ＣＨＲ7 −Ｏ)n−Ｈ（ここで、Ｒ7 は、メチル又は特に水素であり、そしてｎは、１〜９の整数である）の基であるか、又はベンゾイルである）の化合物５０〜２０重量％を含む。
【００４３】
この新規な安定剤混合物は、特に光、酸素又は熱による損傷に対する有機材料の安定剤として用いることができる。この新規な化合物及び安定剤混合物は、光安定剤（ＵＶ吸収剤）として特に非常に適切である。
【００４４】
この新規混合物の特別の利点は、天候及び光の影響に対する安定化された材料の顕著な耐性、及び組み込まれた安定剤混合物の顕著な光安定性を含む。この新規混合物の優れた基質への相溶性もまた、言及されるべきである。この新規な混合物は、特に高い親和性で注目に値する。
【００４５】
安定化すべき材料は、例えば油、脂肪、ワックス、化粧品又は殺生剤であることができる。最も興味のあるものは、プラスチックス、ゴム、被覆材料、写真材料又は接着剤中に存在するポリマー性材料での用途である。本方法で安定化することのできるポリマー及び他の材料の例は、以下のものである。
【００４６】
１．モノオレフィン及びジオレフィンのポリマー、例えばポリプロピレン、ポリイソブチレン、ポリブタ−１−エン、ポリ−４−メチルペンタ−１−エン、ポリイソプレン若しくはポリブタジエン、及びシクロオレフィン、例えばシクロペンテン若しくはノルボルネンのポリマー；更にポリエチレン（これは、場合により架橋されていてもよい）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、枝わかれ低密度ポリエチレン（ＢＬＤＰＥ）。
【００４７】
ポリオレフィン、例えば前段で例示されているモノオレフィンのポリマー、特にポリエチレン及びポリプロピレンは、異なる、かつ特に以下の方法により製造することができる。
【００４８】
ａ）ラジカル重合（通常、高圧かつ上昇した温度で）
ｂ）通常、IVｂ、Ｖｂ、VIｂ又はVIII族の金属の１個以上を含む触媒を用いる触媒重合。これらの金属は、通常１個以上の、π−若しくはσ−配位のどちらかであり得る、オキシド、ハロゲン化物、アルコラート、エステル、エーテル、アミン、アルキル、アルケニル及び／又はアリールのような配位子を有する。これらの金属錯体は、遊離の形態であるか、又は基質、例えば活性化された塩化マグネシウム、塩化チタン（III)、アルミナ若しくはシリコンオキシドに固定されていてもよい。これらの触媒は、重合媒体中に溶解又は不溶解であることができる。この触媒は、重合でそのように活性であることができるか、又は更なる活性化剤、例えばアルキル、金属ハロゲン化物、金属アルキルハロゲン化物、金属アルキルオキシド、金属アルキルオキソランを用いることができ、この金属は、Ｉａ、IIａ及び／又は IIIａ族の元素である。この活性化剤は、例えば更なるエステル、エーテル、アミン又はシリルエーテル基で改質することができる。これらの触媒系は、通常Phillips、Standard Oil Indiana、Ziegler (-Natta）、ＴＮＺ（DuPont）、メタロセン又は単座触媒（ＳＳＣ）と名づけられる。
【００４９】
２．１．で述べたポリマーの混合物、例えばポリプロピレンとポリイソブチレンの混合物、ポリプロピレンとポリエチレンの混合物（例えば、ＰＰ／ＨＤＰＥ、ＰＰ／ＬＤＰＥ）及び異なる型のポリエチレンの混合物（例えば、ＬＤＰＥ／ＨＤＰＥ）。
【００５０】
３．モノオレフィンとジオレフィンの相互の又は他のビニルモノマーとのコポリマー、例えば、エチレン−プロピレンコポリマー、線状低密度ポリエチレン（ＬＬＤＰＥ）及び低密度ポリエチレン（ＬＤＰＥ）とのその混合物、ポリプレピレン−ブタ−１−エンコポリマー、プロピレン−イソブチレンコポリマー、エチレン−ブタ−１−エンコポリマー、エチレン−ヘキセン−コポリマー、エチレン−メチルペンテンコポリマー、エチレン−ヘプテンコポリマー、エチレン−オクテンコポリマー、プロピレン−ブタジエンコポリマー、イソブチレン−イソプレンコポリマー、エチレン−アルキルアクリラートコポリマー、エチレン−アルキルメタクリラートコポリマー、エチレン−ビニルアセタートコポリマー及びカーボンモノオキシド、又はエチレン−アクリル酸コポリマーとのそれらのコポリマー及びそれらの塩（イオノマー）、並びにプロピレン及びヘキサジエン、ジシクロペンタジエン又はエチリデン−ノルボルネンとエチレンのターポリマー；並びにそのようなコポリマー相互及び１）で述べたポリマーとの混合物、例えばポリプレン−エチレン−プロピレンコポリマー、ＬＤＰＥ−エチレン−ビニルアセタートコポリマー、ＬＤＰＥ−エチレン−アクリル酸コポリマー、ＬＬＤＰＥ−エチレン−ビニルアセタートコポリマー、ＬＬＤＰＥ−エチレン−アクリル酸コポリマー及び交互又はランダムポリアルキレン−カーボンモノオキシドコポリマー及びそれらの他のポリマー、例えばポリアミドとの混合物。
【００５１】
４．それの水素化改質物（例えば粘着付与樹脂）を含む炭化水素樹脂（例えばＣ5 −Ｃ9)及びポリアルキレンとデンプンの混合物。
【００５２】
５．ポリスチレン、ポリ（ｐ−メチルスチレン）、ポリ（α−メチルスチレン）。
【００５３】
６．スチレン又はα−メチルスチレンとジエン又はアクリル誘導体とのコポリマー、例えばスチレン−ブタジエン、スチレン−アクリロニトリル、スチレン−アルキルアクリラート、スチレン−ブタジエン−アルキルメタクリラート、スチレン−ブタジエン−アルキルメタクリラート、スチレン−マレイン酸無水物、スチレン−アクリロニトリル−メチルアクリラート；高衝撃スチレンコポリマーと他のポリマー、例えばポリアクリラート、ジエンポリマー又はエチレン−プロピレン−ジエンターポリマー、及びスチレン−ブタジエン−スチレン、スチレン−イソプレン−スチレン、スチレン−エチレン−スチレン又はスチレン−エチレン−プロピレン−スチレンのようなスチレンのブロックコポリマー。
【００５４】
７．スチレン又はα−メチルスチレンのグラフトコポリマー、例えばポリブタジエン上のスチレン、ポリブタジエン−スチレン又はポリブタジエン−アクリロニトリルコポリマー上のスチレン、ポリブタジエン上のスチレンとアクリロニトリル（又はメタクリロニトリル；スチレン、ポリブタジエン上のアクリロニトリルとメチルメタクリラート；ポリブタジエン上のスチレンとマレイン酸無水物；ポリブタジエン上のスチレン、アクリロニトリルとマレイン酸無水物又はマレイミド；ポリブタジエン上のスチレンとアルキルアクリラート又はアルキルメタクリラート；エチレン−プロピレン−ジエンターポリマー上のスチレンとアクリロニトリル、ポリアルキルアクリラート又はポリアルキルメタクリラート上のスチレンとアクリロニトリル；アクリラート−ブタジエンコポリマー上のスチレンとアクリロニトリル；並びに６．で述べたコポリマーとのこれらの混合物、例えばＡＢＳ、ＭＢＳ、ＡＳＡ又はＡＥＳポリマーとして知られたコポリマー混合物。
【００５５】
８．ハロゲン含有ポリマー、例えばポリクロロプレン、塩素化ゴム、イソブチレン−イソプレンの塩素化及び臭素化コポリマー（ハロブチルゴム）、塩素化又はスルホクロル化ポリエチレン、エチレンと塩素化エチレンのコポリマー、エピクロロヒドリンの、ホモ−及びコポリマー、特にハロゲン含有ビニル化合物のポリマー、例えばポリビニルクロリド、ポリビニリデンクロリド、ポリビニルフルオリド、ポリビニリデンフルオリド；並びにビニルクロリド−ビニリデンクロリド、ビニルクロリド−ビニルアセタート又はビニリデンクロリド−ビニル−アセタートのようなそのコポリマー。
【００５６】
９．α，β−不飽和酸から誘導されるポリマー並びにポリアクリラート及びポリメタアクリラートのようなその誘導体、ポリメチルメタクリラート、ブチルアクリラート、ポリアクリルアミド及びポリアクリロニトリルでの衝撃改質物。
【００５７】
１０．９．で述べたモノマー相互又は他の不飽和モノマーとのコポリマー、例えばアクリロニトリル−ブタジエンコポリマー、アクリロニトリル−アルキルアクリラートコポリマー、アクリロニトリル−アルコキシアルキルアクリラートコポリマー、アクリロニトリル−ビニルハライドコポリマー又はアクリロニトリル−アルキルメタクリラート−ブタジエンターポリマー。
【００５８】
１１．不飽和アルコールとアミン若しくはそのアシル誘導体からのポリマー又はそのアセタール誘導体、例えばポリビニルアルコール、ポリビニルアセタート、ポリビニルベンゾアート、ポリビニルマレアート、ポリビニルブチラート、ポリアリルフタラート又はポリアリルマレアミン、並びに１で述べたオレフィンとのコポリマー。
【００５９】
１２．ポリアルキレングリコール、ポリエチレンオキシド、ポリプロピレンオキシドのような環状エーテルのホモポリマー又はコポリマー、又はビスグリシジルエーテルとそのコポリマー。
【００６０】
１３．ポリオキシメチレン及び例えばエチレンオキシドのようなコモノマーを含む；それらのポリオキシメチレンのようなポリアセタール；熱可塑性ポリウレタン、アセタール又はＭＢＳで改質されたポリアセタール。
【００６１】
１４．ポリフェニレンオキシド及びスルフィド、並びにスチレンポリマー又はポリアミドとのその混合物。
【００６２】
１５．一方においてヒドロキシル−末端ポリエーテル、ポリエステル及びポリブタジエン及び他方において脂肪族又は芳香族ポリイソシアナート及びその誘導体から誘導されるポリウレタン。
【００６３】
１６．ジアミン及びジカルボン酸及び／又はアミノカルボン酸若しくは相当するラクタムから誘導されるポリアミド、例えばポリアミド４、６、６／６、６／１０、６／９、６／１２、４／６、１２／１２、１１及び１２、ｍ−キシレン、ジアミン及びアジピン酸から出発する芳香族ポリアミド；改質剤としてエラストマーの存在下又は非存在下にヘキサメチレンジアミン及びイソフタール酸及び／又はテレフタール酸から誘導されるポリアミド、例えばポリ−２，４，４−トリメチルヘキサメチレンテレフルアミド又はポリ−ｍ−フェニレン−イソフタルアミド。上述のポリアミドとポリオレフィン、オレフィンコポリマー、イオノマー又は化学的に結合若しくはグラフトしたエラストマー；又はポリエーテル、例えばポリエチレングリコール、ポリプロピレングリコール若しくはポリテトラメチレングリコールとのブロックコポリマー。また、ＥＰＤＭ又はＡＢＳで改質されたポリアミド又はコポリアミド；及び加工時に縮合したポリアミド（ＲＩＭポリアミド系）。
【００６４】
１７．ポリウレア、ポリイミド、ポリアミド−イミド、ポリエステルイミド、ポリヒダントイン及びポリベンズイミダゾール。
【００６５】
１８．ジカルボン酸及びジアルコール、並びに／又はヒドロキシカルボン酸又は相当するラクトンから誘導されるポリエステル、例えばポリエチレンテレフタラート、ポリブチレンテレフタラート、ポリ−１，４−ジメチルシクロヘキサンテレフタラート、ポリヒドロキシベンゾアート、並びにヒドロキシル−末端ポリエーテルから誘導されたブロックポリエーテルエステル；及びポリカーボナート又はＭＢＳで改質されたポリエステル。
【００６６】
１８ａ．酸−改質ポリエステル。
【００６７】
１９．ポリカーボナート及びポリエステルカーボナート。
【００６８】
２０．ポリスルホン、ポリエーテルスルホン及びポリエーテルケトン。
【００６９】
２１．一方においてアルデヒド及び他方においてウレア又はメラミンから誘導される架橋ポリマー、例えばフェノール−ホルムアルデヒド樹脂、ウレア−ホルムアルデヒド樹脂及びメラミン−ホルムアルデヒド樹脂。
【００７０】
２２．乾燥及び非乾燥アルキル樹脂。
【００７１】
２３．飽和及び不飽和ジカルボン酸と多価アルコール、及び架橋剤としてのビニル化合物から誘導される不飽和ポリエステル樹脂。
【００７２】
２４．置換アクリラート、例えばエポキシアクリラート、ウレタンアクリラート又はポリエステルアクリラートから誘導される架橋しうるアクリル樹脂。
【００７３】
２５．アルキド樹脂、ポリエステル樹脂、並びにメラミン樹脂、ウレア樹脂、イソシアナート、イソシアヌル酸、ポリイソシアナート又はエポキシ樹脂で架橋したアルキラート樹脂。
【００７４】
２６．脂肪族、脂環式、複素環式又は芳香族のグリシジル化合物から誘導された架橋エポキシ樹脂、例えばビスフェノールＡ、ビスフェノールＦジグリシジルエーテルの生成物、これは促進剤の存在下又は非存在下に無水物又はアミンのような通常の硬化剤により架橋される。
【００７５】
２７．セルロース、天然ゴム、ゼラチンのような天然ポリマー及びポリマーと同様な方法で化学的に改質されたそれの誘導体、例えば酢酸セルロース、プロピオン酸セルロース及び酪酸セルロース、又はメチルセルロースのようなセルロースエーテル；並びにロシン及び誘導体。
【００７６】
２８．上記のポリマーの混合物（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＢ／ＡＢＳ、ＰＣ／ＡＳＡ、ＰＣ／ＰＢＴ，ＰＶＣ／ＣＰＥ、ＰＶＣ／アクリラート、ＰＯＭ／熱可塑性ＰＵ、ＰＣ／熱可塑性ＰＵ、ＰＯＭ／アクリラート、ＰＯＭ／ＭＢＳ、ＰＰＯ／ＨＩＰＳ、ＰＰＯ／ＰＡ６．６とコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００７７】
化合物の新規な混合物に加えて、新規な組成物は、他の安定剤又は他の添加剤、例えば抗酸化剤、他の光安定剤、金属不活性化剤、ホスファイト、又はホスホナイトを含んでいてもよい。以下の安定剤は、それらの例である。
【００７８】
１．酸化防止剤
１．１  アルキル化モノフェノール類、例えば２，６−ジ−tert−ブチル−４−メチルフェノール、２−tert−ブチル−４，６−ジ−メチルフェノール、２，６−ジ−tert−ブチル−４−エチルフェノール、２，６−ジ−tert−ブチル−４−ｎ−ブチルフェノール、２，６−ジ−tert−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−tert−ブチル−４−メトキシメチルフェノール、ノニルフェノール（側鎖において、直鎖又は分岐鎖である）、例えば、２，６−ジ−ノニル−４−メチルフェノール、２，４−ジメチル−６−（１′−メチルウンデカ−１′−イル）フェノール、２，４−ジ−メチル−６−（１′−メチルヘプタデカ−１′−イル）フェノール、２，４−ジメチル−６−（１′−メチルトリデカ−１′−イル）フェノール及びその混合物。
【００７９】
１．２  アルキルチオメチルフェノール類、例えば２，４−ジオクチルチオメチル−６−tert−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８０】
１．３  ヒドロキノン類及びアルキル化ヒドロキノン類、例えば２，６−ジ−tert−ブチル−４−メトキシフェノール、２，５−ジ−tert−ブチルヒドロキノン、２，５−ジ−tert−アミルヒドロキノン、２，６−ジフェニル−４−オクタデシルオキシフェノール、２，６−ジ−tert−ブチルヒドロキノン、２，５−ジ−tert−ブチル−４−ヒドロキシアニソール、３，５−ジ−tert−ブチル−４−ヒドロキシアニソール、３，５−ジ−tert−ブチル−４−ヒドロキシフェニルステアラート、ビス（３，５−ジ−tert−ブチル−４−ヒドロキシフェニル）アジパート。
【００８１】
１．４  トコフェロール類、例えばα−トコフェロール、β−トコフェロール、γ−トコフェロール、δ−トコフェロール及びその混合物（ビタミンＥ）。
【００８２】
１．５  ヒドロキシル化チオジフェニルエーテル類、例えば２，２′−チオビス（６−tert−ブチル−４−メチルフェノール）、２，２′−チオビス（４−オクチルフェノール）、４，４′−チオビス（６−tert−ブチル−３−メチルフェノール）、４，４′−チオビス（６−tert−ブチル−２−メチルフェノール）、４，４′−チオビス（３，６−ジ−sec −アミルフェノール）、４，４′−ビス（２，６−ジメチル−４−ヒドロキシフェニル）ジスルフィド。
【００８３】
１．６  アルキリデンビスフェノール類、例えば２，２′−メチレンビス（６−tert−ブチル−４−メチルフェノール）、２，２′−メチレンビス（６−tert−ブチル−４−エチルフェノール）、２，２′−メチレンビス〔４−メチル−６−（α−メチルシクロヘキシル）−フェノール〕、２，２′−メチレンビス（４−メチル−６−シクロヘキシルフェノール）、２，２′−メチレンビス（６−ノニル−４−メチルフェノール）、２，２′−メチレンビス（４，６−ジ−tert−ブチルフェノール）、２，２′−エチリデンビス（４，６−ジ−tert−ブチルフェノール）、２，２′−エチリデンビス（６−tert−ブチル−４−イソブチルフェノール）、２，２′−メチレンビス〔６−（α−メチルベンジル）−４−ノニルフェノール〕、２，２′−メチレンビス〔６−（α，α−ジメチルベンジル）−４−ノニルフェノール〕、４，４′−メチレンビス（２，６−ジ−tert−ブチルフェニル）、４，４′−メチレンビス（６−tert−ブチル−２−メチルフェノール）、１，１−ビス（５−tert−ブチル−４−ヒドロキシ−２−メチルフェニル）ブタン、２，６−ビス（３−tert−ブチル−５−メチル−２−ヒドロキシベンジル）−４−メチルフェノール、１，１，３−トリス（５−tert−ブチル−４−ヒドロキシ−２−メチルフェニル）ブタン、１，１−ビス（５−tert−ブチル−４−ヒドロキシ−２−メチル−フェニル）−３−ｎ−ドデシルメルカプトブタン、エチレングリコールビス〔３，３−ビス（３′−tert−ブチル−４′−ヒドロキシフェニル）ブチラート〕、ビス（３−tert−ブチル−４−ヒドロキシ−５−メチル−フェニル）ジシクロペンタジエン、ビス〔２−（３′−tert−ブチル−２′−ヒドロキシ−５′−メチルベンジル）−６−tert−ブチル−４−メチルフェニル〕テレフタラート、１，１−ビス（３，５−ジメチル−２−ヒドロキシフェニル）ブタン、２，２−ビス−（３，５−ジ−tert−ブチル−４−ヒドロキシフェニル）プロパン、２，２−ビス−（５−tert−ブチル−４−ヒドロキシ−２−メチルフェニル）−４−ｎ−ドデシルメルカプトブタン、１，１，５，５−テトラ−（５−tert−ブチル−４−ヒドロキシ−２−メチルフェニル）ペンタン。
【００８４】
１．７  Ｏ−、Ｎ−及びＳ−ベンジル化合物類、例えば３，５，３′，５′−テトラ−tert−ブチル−４，４′−ジヒドロキシジベンジルエーテル、オクタデシル−４−ヒドロキシ−３，５−ジメチルベンジルメルカプトアセタート、トリデシル−４−ヒドロキシ−３，５−ジ−tert−ブチルベンジルメルカプトアセタート、トリス（３，５−ジ−tert−ブチル−４−ヒドロキシベンジル）アミン、ビス（４−tert−ブチル−３−ヒドロキシ−２，６−ジメチルベンジル）ジチオテレフタラート、ビス（３，５−ジ−tert−ブチル−４−ヒドロキシベンジル）スルフィド、イソオクチル−３，５−ジ−tert−ブチル−４−ヒドロキシベンジルメルカプトアセタート。
【００８５】
１．８  ヒドロキシベンジル化マロナート類、例えばジオクタデシル−２，２−ビス−（３，５−ジ−tert−ブチル−２−ヒドロキシベンジル）−マロナート、ジ−オクタデシル−２−（３−tert−ブチル−４−ヒドロキシ−５−メチルベンジル）−マロナート、ジ−ドデシルメルカプトエチル−２，２−ビス−（３，５−ジ−tert−ブチル−４−ヒドロキシベンジル）マロナート、ビス〔４−（１，１，３，３−テトラメチルブチル）フェニル〕−２，２−ビス（３，５−ジ−tert−ブチル−４−ヒドロキシベンジル）マロナート。
【００８６】
１．９  芳香族ヒドロキシベンジル化合物類、例えば１，３，５−トリス−（３，５−ジ−tert−ブチル−４−ヒドロキシベンジル）−２，４，６−トリメチルベンゼン、１，４−ビス（３，５−ジ−tert−ブチル−４−ヒドロキシベンジル）−２，３，５，６−テトラメチルベンゼン、２，４，６−トリス（３，５−ジ−tert−ブチル−４−ヒドロキシベンジル）フェノール。
【００８７】
１．１０  トリアジン化合物類、例えば２，４−ビス（オクチルメルカプト）−６−（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシアニリノ）−１，３，５−トリアジン、２−オクリルメルカプト−４，６−ビス（３，５−ジ−tert−ブチル−４−ヒドロキシフェノキシ）−１，３，５−トリアジン、２，４，６−トリス（３，５−ジ−tert−ブチル−４−ヒドロキシフェノキシ）−１，２，３−トリアジン、１，３，５−トリス−（３，５−ジ−tert−ブチル−４−ヒドロキシベンジル）イソシアヌラート、１，３，５−トリス（４−tert−ブチル−３−ヒドロキシ−２，６−ジメチルベンジル）イソシアヌラート、２，４，６−トリス（３，５−ジ−tert−ブチル−４−ヒドロキシフェニルエチル）−１，３，５−トリアジン、１，３，５−トリス（３，５−ジ−tert−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌラート。
【００８８】
１．１１  ベンジルホスホナート類、例えばジメチル−２，５−ジ−tert−ブチル−４−ヒドロキシベンジルホスホナート、ジエチル−３，５−ジ−tert−ブチル−４−ヒドロキシベンジルホスホナート、ジオクタデシル−３，５−ジ−tert−ブチル−４−ヒドロキシベンジルホスホナート、ジオクタデシル−５−tert−ブチル−４−ヒドロキシ−３−メチルベンジルホスホナート、３，５−ジ−tert−ブチル−４−ヒドロキシベンジルホスホン酸のモノエチルエステルのカルシウム塩。
【００８９】
１．１２  アシルアミノフェノール類、例えば４−ヒドロキシルアウラニリド、４−ヒドロキシステアラニリド、オクチルＮ−（３，５−ジ−tert−ブチル−４−ヒドロキシフェニル）カルバマート。
【００９０】
１．１３  モノ−又は多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスホ−２，６，７−トリオキサビシクロ〔２．２．２〕オクタンとの、β−（３，５−ジ−tert−ブチル−４−ヒドロキシフェニル）プロピオン酸のエステル類。
【００９１】
１．１４  モノ−又は多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスホ−２，６，７−トリオキサビシクロ〔２．２．２〕オクタンとの、β−（５−tert−ブチル−４−ヒドロキシ−３−メチルフェニル）プロピオン酸のエステル類。
【００９２】
１．１５  モノ−又は多価アルコール類、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスホ−２，６，７−トリオキサビシクロ〔２．２．２〕オクタンとの、β−（３，５−ジシクロヘキシル−４−ヒドロキシフェニル）プロピオン酸のエステル類。
【００９３】
１．１６  モノ−又は多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスホ−２，６，７−トリオキサビシクロ〔２．２．２〕オクタンとの、３，５−ジ−tert−ブチル−４−ヒドロキシフェニル酢酸のエステル類。
【００９４】
１．１７  β−（３，５−ジ−tert−ブチル−４−ヒドロキシフェニル）プロピオン酸のアミド類、例えばＮ，Ｎ′−ビス（３，５−ジ−tert−ブチル−４−ヒドロキシフェニルプロピオニル）ヘキサメチレンジアミド、Ｎ，Ｎ′−ビス（３，５−ジ−tert−ブチル−４−ヒドロキシフェニルプロピオニル）トリメチレンジアミド、Ｎ，Ｎ′−ビス（３，５−ジ−tert−ブチル−４−ヒドロキシフェニルプロピオニル）−ヒドラジド、Ｎ，Ｎ′−ビス〔２−（３−〔３，５−ジ−tert−ブチル−４−ヒドロキシフェニル〕プロピオニルオキシ）エチル〕オキサミド（Uniroyalから供給されるNaugard(商標）ＸＬ−１）。
【００９５】
１．１８  アスコルビン酸（ビタミンＣ）
【００９６】
１．１９  アミン性抗酸化剤、例えばＮ，Ｎ′−ジ−イソプロピル−ｐ−フェニレンジアミン、Ｎ，Ｎ′−ジ−sec −ブチル−ｐ−フェニレンジアミン、Ｎ，Ｎ′−ビス（１，４−ジメチルペンチル）−ｐ−フェニレンジアミン、Ｎ，Ｎ′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ビス（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエンスルファモイル）ジフェニルアミン、Ｎ，Ｎ′−ジメチル−Ｎ，Ｎ′−ジ−sec −ブチル−ｐ−フェニレンジアミン、ジフェニルアミン、Ｎ−アリルジフェニルアミン、４−イソプロポキシ−ジフェニルアミン、Ｎ−フェニル−１−ナフチルアミン、Ｎ−（４−tert−オクチルフェニル）−１−ナフチルアミン、Ｎ−フェニル−２−ナフチルアミン、オクチル化ジフェニルアミン、例えばｐ，ｐ′−ジ−tert−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−tert−ブチル−４−ジメチルアミノメチルフェノール、２，４′−ジアミノジフェニルメタン、４，４′−ジアミノジフェニルメタン、Ｎ，Ｎ，Ｎ′，Ｎ′−テトラメチル−４，４′−ジアミノジフェニルメタン、１，２−ビス〔（２−メチルフェニル）アミノ〕エタン、１，２−ビス（フェニルアミノ）プロパン、（ｏ−トリル）ビグアニド、ビス〔４−（１′，３′−ジメチルブチル）フェニル〕アミン、tert−オクチル化Ｎ−フェニル−１−ナフチルアミン、モノ−及びジアルキル化tert−ブチル／tert−オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化tert−ブチルジフェニルアミンの混合物、２，３−ジヒドロ−３，３−ジメチル−４Ｈ−１，４−ベンゾチアジン、フェノチアジン、モノ−及びジアルキル化tert−ブチル／tert−オクチルフェノチアジンの混合物、モノ−及びジアルキル化tert−オクチル−フェノチアジンの混合物、Ｎ−アリールフェノチアジン、Ｎ，Ｎ，Ｎ′，Ｎ′−テトラフェニル−１，４−ジアミノブタ−２−エン、Ｎ，Ｎ−ビス−（２，２，６，６−テトラメチル−ピペリジン−４−イル）−ヘキサメチレンジアミン、ビス（２，２，６，６−テトラメチルピペリジン−４−イル）−セバカート、２，２，６，６−テトラメチルピペリジン−４−オン、２，２，６，６−テトラメチルピペリジン−４−オール。
【００９７】
２．ＵＶ吸収剤及び光安定剤
２．１  ２−（２′−ヒドロキシフェニル）ベンゾトリアゾール類、例えば２−（２′−ヒドロキシ−５′−メチルフェニル）−ベンゾトリアゾール、２−（３′，５′−ジ−tert−ブチル−２′−ヒドロキシフェニル）ベンゾトリアゾール、２−（５′−tert−ブチル−２′−ヒドロキシフェニル）ベンゾトリアゾール、２−（２′−ヒドロキシ−５′−（１，１，３，３−テトラメチルブチル）フェニル）ベンゾトリアゾール、２−（３′，５′−ジ−tert−ブチル−２′−ヒドロキシフェニル）−５−クロロ−ベンゾトリアゾール、２−（３′−tert−ブチル−２′−ヒドロキシ−５′−メチルフェニル）−５−クロロ−ベンゾトリアゾール、２−（３′−sec −ブチル−５′−tert−ブチル−２′−ヒドロキシフェニル）ベンゾトリアゾール、２−（２′−ヒドロキシ−４′−オクチルオキシフェニル）ベンゾトリアゾール、２−（３′，５′−ジ−tert−アミル−２′−ヒドロキシフェニル）ベンゾトリアゾール、２−（３′，５′−ビス−（α，α−ジメチルベンジル）−２′−ヒドロキシフェニル）ベンゾトリアゾール、２−（３′−tert−ブチル−２′−ヒドロキシ−５′−（２−オクチルオキシカルボニルエチル）フェニル）−５−クロロ−ベンゾトリアゾール、２−（３′−tert−ブチル−５′−〔２−（２−エチルヘキシルオキシ）−カルボニルエチル〕−２′−ヒドロキシフェニル）−５−クロロ−ベンゾトリアゾール、２−（３′−tert−ブチル−２′−ヒドロキシ−５′−（２−メトキシカルボニルエチル）フェニル）−５−クロロ−ベンゾトリアゾール、２−（３′−tert−ブチル−２′−ヒドロキシ−５′−（２−メトキシカルボニルエチル）フェニル）ベンゾトリアゾール、２−（３′−tert−ブチル−２′−ヒドロキシ−５′−（２−オクチルオキシ−カルボニルエチル）フェニル）ベンゾトリアゾール、２−（３′−tert−ブチル−５′−〔２−（２−エチルヘキシルオキシ）カルボニルエチル〕−２′−ヒドロキシフェニル）ベンゾトリアゾール、２−（３′−ドデシル−２′−ヒドロキシ−５′−メチルフェニル）ベンゾトリアゾール、２−（３′−tert−ブチル−２′−ヒドロキシ−５′−（２−イソオクチルオキシカルボニルエチル）フェニルベンゾトリアゾール、２，２′−メチレン−ビス−〔４−（１，１，３，３−テトラメチルブチル）−６−ベンゾトリアゾール−２−イルフェノール〕；ポリエチレングリコール３００を用いた２−〔３′−tert−ブチル−５′−（２−メトキシカルボニルエチル）−２′−ヒドロキシフェニル〕−２Ｈ−ベンゾトリアゾールのエステル交換生成物；〔Ｒ−ＣＨ2 ＣＨ2 −ＣＯＯ−ＣＨ2 ＣＨ2 −〕2 −（ここで、Ｒ＝３′−tert−ブチル−４′−ヒドロキシ−５′−２Ｈ−ベンゾトリアゾール−２−イルフェニル）、２−〔２′−ヒドロキシ−３′−（α，α−ジメチルベンジル）−５′−（１，１，３，３−テトラメチルブチル）−フェニル〕ベンゾトリアゾール；２−〔２′−ヒドロキシ−３′−（１，１，３，３−テトラメチルブチル）−５′−（α，α−ジメチルベンジル）−フェニル〕ベンゾトリアゾール。
【００９８】
２．２  ２−ヒドロキシベンゾフェノン類、例えば４−ヒドロキシ、４−メトキシ、４−オクチルオキシ、４−デシルオキシ、４−ドデシルオキシ、４−ベンジルオキシ、４，２′，４′−トリヒドロキシ及び２′−ヒドロキシ−４，４′−ジメトキシ誘導体。
【００９９】
２．３  置換及び非置換安息香酸のエステル類、例えば４−tert−ブチル−フェニルサリシラート、フェニルサリシラート、オクチルフェニルサリシラート、ジベンゾイルレゾルシノール、ビス（４−tert−ブチルベンゾイル）レゾルシノール、ベンゾイルレゾルシノール、２，４−ジ−tert−ブチルフェニル３，５−ジ−tert−ブチル−４−ヒドロキシベンゾアート、ヘキサデシル３，５−ジ−tert−ブチル−４−ヒドロキシベンゾアート、オクタデシル３，５−ジ−tert−ブチル−４−ヒドロキシベンゾアート、２−メチル−４，６−ジ−tert−ブチルフェニル３，５−ジ−tert−ブチル−４−ヒドロキシベンゾアート。
【０１００】
２．４  アクリラート類、例えばエチルα−シアノ−β，β−ジフェニルアクリラート、イソオクチルα−シアノ−β，β−ジフェニルアクリラート、メチルα−カルボメトキシシンナマート、メチルα−シアノ−β−メチル−ｐ−メトキシ−シンナマート、ブチルα−シアノ−β−メチル−ｐ−メトキシ−シンナマート、メチルα−カルボメトキシ−ｐ−メトキシシンナマート及びＮ−（β−カルボメトキシ−β−シアノビニル）−２−メチルインドリン。
【０１０１】
２．５  ニッケル化合物類、例えばｎ−ブチルアミン、トリエタノールアミン若しくはＮ−シクロヘキシルジエタノールアミンのような付加的なリガンドを有するか又は有しない、１：１又は１：２錯体のような２，２′−チオ−ビス−〔４−（１，１，３，３−テトラメチルブチル）フェノール〕のニッケル錯体、ニッケルジブチルジチオカルバマート、モノアルキルエステル、例えば４−ヒドロキシ−３，５−ジ−tert−ブチルベンジルホスホニル酸のメチル又はエチルエステルのニッケル塩、ケトキシム、例えば２−ヒドロキシ−４−メチルフェニルウンデシルケトキシムのニッケル錯体、付加的なリガンドを有するか又は有しない１−フェニル−４−ラウロイル−５−ヒドロキシピラゾールのニッケル錯体。
【０１０２】
２．６  立体障害アミン類、例えばビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）ｎ−ブチル−３，５−ジ−tert−ブチル−４−ヒドロキシベンジルマロナート、１−（２−ヒドロキシエチル）−２，２，６，６−テトラメチル−４−ヒドロキシピペリジンとスクシン酸の縮合物、Ｎ，Ｎ′−ビス（２，２，６，６−テトラメチル−４−ピペリジル）ヘキサメチレンジアミンと４−tert−オクチルアミノ−２，６−ジクロロ−１，３，５−トリアジンの線状又は環状の縮合物、トリス（２，２，６，６−テトラメチル−４−ピペリジル）ニトリロトリアセタート、テトラキス−（２，２，６，６−テトラメチル−４−ピペリジル）−１，２，３，４−ブタン−テトラカルボキシラート、１，１′−（１，２−エタンジイル）−ビス−（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−tert−ブチルベンジル）マロナート、３−ｎ−オクチル−７，７，９，９−テトラメチル−１，３，８−トリアザスピロ〔４．５〕デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ−ビス（２，２，６，６−テトラメチル−４−ピペリジル）ヘキサメチレンジアミンと４−モルホリノ−２，６−ジクロロ−１，３，５−トリアジンの線状又は環状の縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ〔４．５〕デカン−２，４−ジオン、３−ドデシル−１−（２，２，６，６，−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタン、２，４，６−トリクロロ−１，３，５−トリアジン及び４−ブチルアミノ−２，２，６，���−テトラメチルピペリジンの縮合生成物（CAS Reg. No.〔１３６５０４−９６−６〕）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ〔４，５〕デカン、７，７，９，９−テトラメチル−２−シクロウンデシル−１−オキサ−３，８−ジアザ−４−オキソスピロ〔４，５〕デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ′−ビス−ホルミル−Ｎ，Ｎ′−ビス（２，２，６，６−テトラメチル−４−ピペリジル）ヘキサメチレンジアミン、１，２，２，６，６−ペンタメチル−４−ヒドロキシピペリジンと４−メトキシ−メチレン−マロン酸のジエステル、ポリ〔メチルプロピル−３−オキシ−４−（２，２，６，６−テトラメチル−４−ピペリジル）〕シロキサン、２，２，６，６−テトラメチル−４−アミノピペリジン又は１，２，２，６，６−ペンタメチル−４−アミノピペリジンとマレイ酸無水物−α−オレフィン−コポリマーの反応生成物。
【０１０３】
２．７  オキサミド類、例えば４，４′−ジオクチルオキシオキサニリド、２，２′−ジエトキシオキサニリド、２，２′−ジオクチルオキシ−５，５′−ジ−tert−ブトキサニリド、２，２′−ジドデシルオキシ−５，５′−ジ−tert−ブトキサニリド、２−エトキシ−２′−エチルオキサニリド、Ｎ，Ｎ′−ビス（３−ジメチルアミノプロピル）オキサミド、２−エトキシ−５−tert−ブチル−２′−エトキサニリド、及び２−エトキシ−２′−エチル−５，４′−ジ−tert−ブトキサニリドとのその混合物、ｏ−及びｐ−メトキシ−ジ置換オキサニリドの混合物並びにｏ−及びｐ−エトキシ−ジ置換オキサニリドの混合物。
【０１０４】
２．８  ２−（２−ヒドロキシフェニル）−１，３，５−トリアジン類、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス−（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−〔２−ヒドロキシ−４−（２−ヒドロキシ−３−ブチルオキシ−プロポキシ）フェニル〕−４，６−ビス（２，４−ジメチル）−１，３，５−トリアジン、２−〔２−ヒドロキシ−４−（２−ヒドロキシ−３−オクチルオキシ−プロピルオキシ）フェニル〕−４，６−ビス（２，４−ジメチル）−１，３，５−トリアジン、２−〔４−（ドデシルオキシ／トリデシルオキシ−２−ヒドロキシプロポキシ）−２−ヒドロキシ−フェニル〕−４，６−ビス（２，４−ジ−メチルフェニル）−１，３，５−トリアジン、２−〔２−ヒドロキシ−４−（２−ヒドロキシ−３−ドデシルオキシ−プロポキシ）フェニル〕−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス〔２−ヒドロキシ−４−（３−ブトキシ−２−ヒドロキシ−プロポキシ）フェニル〕−１，３，５−トリアジン、２−（２−ヒドロキシフェニル）−４−（４−メトキシフェニル）−６−フェニル−１，３，５−トリアジン、２−｛２−ヒドロキシ−４−〔３−（２−エチルヘキシル−１−オキシ）−２−ヒドロキシプロピルオキシ〕フェニル｝−４，６−ビス（２，４−ジメチルフェニル）−１，３，５−トリアジン。
【０１０５】
３．金属不活性化剤、例えばＮ，Ｎ′−ジフェニルオキサミド、Ｎ−サリシラル−Ｎ′−サリシロルヒドラジン、Ｎ，Ｎ′−ビス（サリシロイル）ヒドラジン、Ｎ，Ｎ′−ビス（３，５−ジ−tert−ブチル−４−ヒドロキシフェニルプロピオニル）ヒドラジン、３−サリシロイルアミノ−１，２，４−トリアゾール、ビス（ベンジリデン）オキサリルジヒドラジン、オキサニリド、イソフタロイルジヒドラジド、セバコイルビスフェニルヒドラジド、Ｎ，Ｎ′−ジアセチルアジポイルジヒドラジド、Ｎ，Ｎ′−ビス（サリシロイル）オキサリルジヒドラジド、Ｎ，Ｎ′−ビス（サリシロイル）チオプロピオニルジヒドラジド。
【０１０６】
４．ホスファイト類及びホスホナイト類、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−tert−ブチルフェニル）ホスファイト、ジイソデシルペンタエリスリトールジホスファイト、ビス（２，４−ジ−tert−ブチルフェニル）ペンタエリスリトールジホスファイト、ビス（２，６−ジ−tert−ブチル−４−メチルフェニル）−ペンタエリスリトールジホスファイト、ジイソデシルオキシペンタエリスリトールジホスファイト、ビス（２，４−ジ−tert−ブチル−６−メチルフェニル）ペンタエリスリトールジホスファイト、ビス（２，４，６−トリス（tert−ブチルフェニル）ペンタエリスリトールジホスファイト、トリステアリルソルビトールトリホスファイト、テトラキス（２，４−ジ−tert−ブチルフェニル）４，４′−ビフェニレンジホスホナイト、６−イソオクチルオキシ−２，４，８，１０−テトラ−tert−ブチル−１２Ｈ−ジ−ベンズ〔ｄ，ｇ〕−１，３，２−ジオキサホスホシン、６−フルオロ−２，４，８，１０−テトラ−tert−ブチル−１２−メチル−ジベンズ〔ｄ，ｇ〕−１，３，２−ジオキサホスホシン、ビス（２，４−ジ−tert−ブチル−６−メチルフェニル）メチルホスファイト、ビス（２，４−ジ−tert−ブチル−６−メチルフェニル）エチルホスファイト、２，２′，２″−ニトリロ〔トリエチルトリス（３，３′，５，５′−テトラ−tert−ブチル−１，１′−ビフェニル−２，２′−ジイル）ホスファイト〕、２−エチルヘキシル（３，３′，５，５′−テトラ−tert−ブチル−１，１′−ビフェニル−２，２′−ジイル）ホスファイト。
【０１０７】
特に好適なものは、以下のホスファイト類である。
【０１０８】
トリス（２，４−ジ−tert−ブチルフェニル）ホスファイト（Ciba-Geigy Irgafos 168（商標))、トリス（ノニルフェニル）ホスファイト。
【０１０９】
【化１３】
0004118972.tif 000008
【０１１０】
５．ヒドロキシアミン類、例えば、Ｎ，Ｎ−ジベンジルヒドロキシアミン、Ｎ，Ｎ−ジエチルヒドロキシアミン、Ｎ，Ｎ−ジオクチルヒドロキシアミン、Ｎ，Ｎ−ジラウリルヒドロキシアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タロウアミンから誘導されたＮ，Ｎ−ジアルキルヒドロキシルアミン。
【０１１１】
６．ニトロン類、例えば、Ｎ−ベンジル−アルファ−フェニル−ニトロン、Ｎ−エチル−アルファ−メチル−ニトロン、Ｎ−オクチル−アルファ−ヘプチル−ニトロン、Ｎ−ラウリル−アルファ−ウンデシル−ニトロン、Ｎ−テトラデシル−アルファ−トリデシル−ニトロン、Ｎ−ヘキサデシル−アルファ−ペンタデシル−ニトロン、Ｎ−オクタデシル−アルファ−ヘプタデシル−ニトロン、Ｎ−ヘキサデシル−アルファ−ヘプタデシル−ニトロン、Ｎ−オクタデシル−アルファ−ペンタデシル−ニトロン、Ｎ−ヘプタデシル−アルファ−ヘプタデシル−ニトロン、Ｎ−オクタデシル−アルファ−ヘキサデシル−ニトロン、Ｎ，Ｎ−ジアルキルヒドロキシアミンから誘導されたタロウアミンから誘導されたニトロン。
【０１１２】
７．チオ相乗剤、例えば、ジラウリルチオジプロピオナート又はジステアリルチオジプロピオナート。
【０１１３】
８．ペルオキシ捕捉剤、例えばβ−チオジプロピオン酸のエステル、例えばラウリル、ステアリル、ミリスチル又はトリデシルエステル、メルカプトベンズイミダゾール又は２−メルカプトベンズイミダゾールの亜鉛塩、亜鉛ジブチルジチオカルバマート、ジオクタデシルジスルフィド、ペンタエリスリトールテトラキス（β−ドデシルメルカプト）プロピオナート。
【０１１４】
９．ポリアミド安定剤、例えば、ヨウ化物及び／又はリン化合物と組み合わせた銅塩、並びに２価のマンガン塩。
【０１１５】
１０．塩基性共−安定剤、例えば、メラミン、ポリビニルピロリドン、ジシアンジアミド、トリアリルシアヌラート、ウレア誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘノール酸マグネシウム、ステアリン酸マグネシウム、リシノール酸ナトリウム及びパルミチン酸カリウム、アンチモンピロカテコラート又は亜鉛ピロカテコラート。
【０１１６】
１１．造核剤、例えば、タルクのような無機物質、チタニウムジオキシド又はマグネシウムオキシドのような金属オキシド、好適にはアルカリ土類金属のリン酸塩、カルボネート又は硫酸塩；モノ−又はポリカルボン酸のような有機化合物及びその塩、例えば４−tert−ブチル安息香酸、アジピン酸、ジフェニル酢酸、コハク酸ナトリウム又は安息香酸ナトリウム；イオン性コポリマー（イオノマー）のようなポリマー性化合物。
【０１１７】
１２．充填剤及び強化剤、例えば、炭酸カルシウム、シリケイト、ガラス繊維、ガラス玉、アスベスト、タルク、カオリン、マイカ、硫酸バリウム、金属オキシド及び水酸化物、カーボンブラック、グラファイト、木材粉及び他の天然生成物若しくは合成繊維の繊維又は粉。
【０１１８】
１３．他の添加剤、例えば、可塑剤、潤滑剤、乳化剤、顔料、流動化添加剤、触媒、流動調節剤、光増白剤、難燃剤、静電防止剤及び発泡剤。
【０１１９】
１４．ベンゾフラン及びインドリン類、例えば、Ｕ．Ｓ．４，３２５，８６３；Ｕ．Ｓ．４，３３８，２４４；Ｕ．Ｓ．５，１７５，３１２；Ｕ．Ｓ．５，２１６，０５２；Ｕ．Ｓ．５，２５２，６４３；ＤＥ−Ａ−４３１６６１１；ＤＥ−Ａ−４３１６６２２；ＤＥ−Ａ−４３１６８７６；ＥＰ−Ａ−０５８９８３９又はＥＰ−Ａ−０５９１１０２に開示されているそれら、又は３−〔４−（２−アセトキシエトキシ）−フェニル〕−５，７−ジ−tert−ブチル−ベンゾフラン−２−オン、５，７−ジ−tert−ブチル−３−〔４−（２−ステアロイルオキシエトキシ）フェニル〕ベンゾフラン−２−オン、３，３′−ビス〔５，７−ジ−tert−ブチル−３−（４−〔２−ヒドロキシエトキシ〕フェニル）ベンゾフラン−２−オン〕、５，７−ジ−tert−ブチル−３−（４−エトキシフェニル）ベンゾフラン−２−オン、３−（４−アセトキシ−３，５−ジメチルフェニル）−５，７−ジ−tert−ブチル−ベンゾフラン−２−オン、３−（３，５−ジメチル−４−ピバロイルオキシフェニル）−５，７−ジ−tert−ブチル−ベンゾフラン−２−オン、３−（３，４−ジメチルフェニル）−５，７−ジ−tert−ブチル−ベンゾフラン−２−オン、３−（２，３−ジ−メチルフェニル）−５，７−ジ−tert−ブチル−ベンゾフラン−２−オン。
【０１２０】
この新規な安定剤混合物は、未染色、染色又は捺染された織物繊維材料の光化学及び熱安定化ために特に適切であり、これは、また本発明により提供される。相当する方法は、織物繊維材料を、上記の式（１）の化合物の少なくとも１種及び上記の式（２）の化合物の少なくとも１種を含む安定剤混合物で処理することを含む。
【０１２１】
処理に適切な織物繊維材料は、主としてポリエステル又は酢酸セルロースを含む繊維材料である。ポリエステル繊維の用語は、例えば２酢酸セルロース及び３酢酸セルロースのようなセルロースエステル繊維、特に酸改質されている線状ポリエステル繊維、そのような繊維は、テレフタール酸とエチレングリコール又はイソフタール酸若しくはテレフタール酸と１，４−ビス（ヒドロキシメチル）シクロヘキサンとの縮合により得られ、またテレフタル酸とイソフタル酸とエチレングリコールのコポリマーの繊維であると理解されるべきである。織物繊維工業での従来のポリエステル繊維は、特にテレフタール酸とエチレングリコールからなる。
【０１２２】
処理すべき織物繊維材料は、ポリエステル繊維と他の繊維の配合繊維であってよく、例えばポリアクリロニトリル／ポリエステル、ポリアミド／ポリエステル、ポリエステル／木綿、ポリエステル／ビスコース又はポリエステル／羊毛繊維の配合物であり、それらは通常の方法、回分又は連続方法で染色される。
【０１２３】
織物繊維材料は、種々の製品形態、例えば編み物若しくは織物、又は糸として例えばチーズ（cheese）、タテ糸リールなどのように変えることができる。
【０１２４】
また、この新規な方法が高度に適切であるのは、少なくとも部分的に光透過性である服飾分野での織物繊維に対してである。そのような織物が、この新規な方法で処理された場合、それにより服飾の下の皮膚組織をＵＶ照射の損傷影響に対して保護することができる。このことは、新規安定剤又は安定剤混合物で処理された織物繊維材料が、未処理繊維に比べて大きく増大した太陽光保護係数（ＵＰＦ＝紫外光保護係数）を持つことができることで明らかである。
【０１２５】
ＵＰＦは、太陽光保護存在下でのＵＶ照射の有害な照射量と、太陽光保護非存在下でのＵＶ照射の有害な照射量の比として定義される。したがって、ＵＰＦは、未処理繊維材料及び新規な化合物又は化合物の新規な混合物で処理された繊維材料の光に対する透過性の尺度でもある。織物繊維材料のＵＰＦの決定は、例えばＷＯ９４／０４５１５又はJ. Soc. Cosmet. Chem. 40, p.127-133 (1989)に説明されており、そして類似に行うことができる。
【０１２６】
この新規な安定剤混合物は、繊維材料の重量に基づいて、例えば０．０１〜１０重量％、好適には０．１〜５重量％の量で用いられる。
【０１２７】
この新規な安定剤混合物は、水には低溶解性である。したがって、分散形態で用いられる。この目的のために、それらは、用いる条件に従い、例えば適切な分散剤を用い、かつ例えば水晶ビーズの助けによりかつ高速攪拌を用いて粉砕される。
【０１２８】
安定剤混合物のための適切な分散剤の例は：
−アルキレンオキシド付加物の酸エステル又はそれらの塩、例えばエチレンオキシド４〜４０モルとフェノール１モルからのポリ付加物の酸エステル又はその塩、エチレンオキシド６〜３０モルと４−ノニルフェノール１モル、ジノニルフェノール１モル又は特にフェノール１モルに置換若しくは非置換スチレン１〜３モルを加えて調製した化合物１モルからの付加物のリン酸エステル、
−ポリスチレンのスルホン酸塩、
−脂肪酸タウリン酸塩、
−アルキル化ジフェニルオキシドのモノ−又はジ硫酸塩、
−ポリカルボン酸エステルのスルホン酸塩、
−エチレンオキシド及び／又はプロピレンオキシド１〜６０、好適には２〜３０モルと、それぞれ８〜２２個の炭素原子を有する、脂肪族アミン、脂肪族アミド、脂肪酸若しくは脂肪族アルコール、又は３〜６個の炭素原子を有する３価〜６価脂肪族アルコールからの付加物（この付加物は、有機カルボン酸、又は無機多塩基酸を用いて酸エステルへ変換される）、
−リグニンスルホン酸塩、及び特に
−ホルムアルデヒド縮合物、例えばリグニンスルホン酸塩及び／又はフェノール及びホルムアルデヒドの縮合物、ホルムアルデヒドと芳香族スルホン酸の縮合物、例えばジトリルエーテルスルホン酸エステルとホルムアルデヒド縮合物、ナフタレンスルホン酸エステル及び／又はナフトール又はナフチルアミンスルホン酸とホルムアルデヒド縮合物、フェノールスルホン酸及び／又はスルホン化ジヒドロキシスルホン及びフェノール及び／又はクレゾールとホルムアルデヒド及び／又はウレア縮合物、及びジフェニルオキシドジスルホン酸誘導体とホルムアルデヒド縮合物。
【０１２９】
安定化されるべき繊維材料が染色された繊維材料である場合、好適であり、特に適切な染料は、水に低溶解性の分散染料である。したがって、それらは、染料液体中で大抵微粒子の分散物の形態で存在している。それらは、種々な染料の種類、例えばアクリドン、アゾ、アントラキノン、クマリン、メチン、ペリノン、ナフトキノンイミン、キノフタロン、スチレン又はニトロ染料に属する。本発明により、分散染料の混合物を用いることもできる。
【０１３０】
染色は、通常の連続又は回分方式により水性液体から行われる。回分方式（浸染法）の場合、液比は、広い範囲、例えば１：１〜１：１００、好適には１：６〜１：５０の範囲で選択することができる。染色が行われる温度は、少なくとも５０℃、一般には１４０℃を越えない。好適には、８０〜１３５℃の範囲である。
【０１３１】
連続染色方式の場合、この染料に加えて更なる補助剤を含んでいてもよい、例えば叩き−伸ばし（pad-mangling）、噴霧又は編み物パジング（knit-padding）の方法により小さな材料に染液を適用し、熱固定又はＨＴ蒸気法を用いて行う。
【０１３２】
線状ポリエステル繊維及びセルロース繊維は、好適には密閉かつ耐圧容器中で高温法により、１００℃以上、好適には１１０〜１３５℃、常圧又は高圧下に染色される。適切な密閉容器の例は、チーズ（cheese）又はビーム（beam）染色装置、巻上げ台（winch becks)、噴流若しくはドラム染色機械、筒形染色装置（muff dyeing apparatus)、攪拌子若しくは振動子のような循環容器である。
【０１３３】
２酢酸セルロース繊維は、好適には８０〜８５℃の温度で染色される。
【０１３４】
新規な安定剤混合物が、染色に用いられる場合、例えば繊維材料を、まずそれらの安定剤混合物で処理し、次いで染色を行うか、又は好適にはこの繊維材料を、染料浴中で安定剤混合物と染料で同時に処理するのが好適である。しかしながら、安定剤混合物は、引き続いて、熱固定の手段で、例えば１９０〜２３０℃で３０秒〜５分の期間に、仕上げ染色に付すこともできる。新規安定剤混合物で織物材料を予備処理することもでき、この場合織物材料は同時に寸法的に安定化される。
【０１３５】
染液は、更なる添加物を含むことができ、その例は分散剤、担体、羊毛保護剤、湿潤剤及び消泡剤である。
【０１３６】
染浴は、更に鉱酸を含むことができ、その例は、硫酸若しくはリン酸、又は更に有利には有機酸、例えばギ酸、酢酸、シュウ酸若しくはクエン酸のような脂肪族カルボン酸、及び／又は酢酸アンモニウム、硫酸アンモニウム若しくは酢酸ナトリウムのような塩である。この酸の目的は、特に本発明による液のpH（好適には４〜５である）を維持することである。
【０１３７】
染料、安定剤混合物、かつ所望ならば更なる添加剤を含み、４．５〜５．５のpHに調整されたこの浴に、好適には４０〜８０℃で５分間まず繊維材料を導入し、次いで温度を１０〜２０分かけて１２５℃〜１３０℃に昇温し、この温度で１５〜９０分、好適には３０分処理を続ける。
【０１３８】
この染色は、染浴を５０〜８０℃に冷却することで終了し、染色物を水で濯ぎ、所望ならば塩基媒体中で慣用の方法でそれらを還元洗浄する。次いで、この染色物を再び濯ぎ、乾燥する。セルロース部分にバット染料を用いる場合には、製品は通常の方法でまず第一に６〜１２．５のpHでヒドロサルファイト、次いで酸化剤で処理し、最後に濯ぎ出す。
【０１３９】
捺染物の調製のために、この新規な安定剤混合物を、それらの水性分散物の形態で捺染糊料に加える。捺染糊料は、適切な安定剤混合物を、捺染糊料の重量に基づいて例えば０．１〜１０％、好適には０．１〜５％の量で含む。
【０１４０】
捺染糊料に加えられる染料の量は、所望の色調に依存し、一般に適用される繊維材料に基づいて０．０１〜１５重量％、好適には０．０２〜１０重量％の量が、適切であることが見い出されている。
【０１４１】
染料及び水性安定剤混合物の分散物に加えて、捺染糊料は、例えばトウモロコシデンプン誘導体、特にそれ自体でのアルギン酸ナトリウム又は改質セルロースとの混合物、特に好適にはカルボキシメチルセルロースの２０〜２５重量％との混合物のような好適には天然由来の酸−安定増粘剤を、有利には含む。更に、この捺染糊料は、ブチロラクトン又はリン酸水素ナトリウムのような酸供与体、保存剤、分離剤（sequestering agent）、乳化剤、水−不溶溶媒、酸化剤又は脱気剤を含んでいてもよい。
【０１４２】
特に好適な保存剤は、パラホルアルデヒド又はトリオキサンのようなホルムアルデヒド供与体、特に３０〜４０重量％の水性ホルムアルデヒドであり；適切な分離剤の例は、ニトリロトリ酢酸ナトリウム、エチレンジアミン４酢酸ナトリウム及び特にポリメタリン酸ナトリウム、特にヘキサメタリン酸ナトリウムであり；特に適切な乳化剤は、アルキレンオキシドと脂肪族アルコールの付加物、特にオレイルアルコールとエチレンオキシドの付加物であり；適切な水−不溶性溶媒は、高沸点飽和炭化水素、特に約１６０〜２１０℃の沸点範囲を有するパラフィン（ソルベントナフタ）であり；適切な酸化剤の例は、芳香族ニトロ化合物、特に芳香族モノ−若しくはジニトロカルボン酸又は−スルホン酸（それは、アルキレンオキシドの形態であることができる）、特にニトロベンゼンスルホン酸；及び適切な脱気剤の例は、高沸点溶媒、特にテルペン油、高級アルコール、好適にはＣ8 −Ｃ10アルコール、テルペンアルコール又は鉱油及び／又はシリコンオイルに基づく脱気剤、特に鉱油及びシリコンオイルの約１５〜２５重量％及び２−エチル−ｎ−ヘキサノールのようなＣ8 アルコールの約７５〜８５重量％からの組成物である。
【０１４３】
繊維材料を捺染する過程において、捺染糊料は、有利には慣用の捺染機械、例えば、インクジェット捺染、ビグロウ（vigoureux)捺染、インタグリオ（intaglio）捺染、回転スクリーン捺染又は平板（planographic）捺染機を用いて、直接に繊維材料全体に塗布するか、又は一部に塗布する。
【０１４４】
捺染後、繊維材料を、１５０℃まで、好適には８０〜１２０℃の温度で乾燥する。
【０１４５】
次いで、この材料を好適には１００〜２２０℃の温度での熱処理により安定化する。
【０１４６】
その温度に従い、この安定化は、２０秒〜１０分、好適には４〜８分でよい。
【０１４７】
捺染物は、同様に慣用の方法で水で濯いで仕上げ、仕上げは、所望ならば塩基媒体中、例えばナトリウムジチオナイトを用いて還元洗浄により行うことができる。後者の場合、この捺染物を再び濯ぎ、脱水し、乾燥する。
【０１４８】
新規な安定剤混合物で処理された織物繊維は、光、酸素及び熱の影響での損傷に対する優れた耐性を示す。この新規な方法を用いて高い光堅牢性及び昇華耐性ポリエステル染色物及び捺染物を得ることができる。繊維材料の前処理又はに後処理は、この新規な方法では不必要である。
【０１４９】
以下の実施例において、パーセントは、重量によるものである。染料及びＵＶ吸収剤の量は、純品に基づいている。
【０１５０】
【実施例】
実施例１：氷９８４ｇを、キシレン（異性体混合物）１，３２７ｇ中のシアヌル酸クロリド５４１．４ｇの混合物中に、攪拌しながら導入した。次いで、攪拌を続けながらナトリウムメチルメルカプチドの２１％水性溶液１，１３０ｇを、１０分かけて加え、その間に内部温度は約３０℃に上昇した。１時間攪拌を続けた。相が分離した後、下の水性相を分離した。有機相を水８８５ｇで１回洗浄し、１−メチルチオ−３，５−ジクロロ−ｓ−トリアジン１８重量％及び１，３−ビス−メチルチオ−５−クロロ−ｓ−トリアジン７．１重量％を含むキシレン溶液２，０４４ｇを得た。
【０１５１】
実施例２：無水塩化アルミニウム６３．７１ｇを、１−メチルチオ−３，５−ジクロロ−ｓ−トリアジン３６ｇ及び１，３−ビス−メチルチオ−５−クロロ−ｓ−トリアジン１４．２ｇを含む実施例１で得たキシレン溶液２００ｇ中に、攪拌しながら２５℃で導入した。混合物を１５分攪拌した。次いで、スルホラン１１０ｇ中のレゾルシノール５２．６４ｇの溶液を、この溶液に１．５時間かけて滴下により加えた。この間に、反応温度は初めの４５℃から約５０℃に上昇した。最後に、７０℃で１．５時間以上、次いで８０℃で１時間攪拌し縮合を完結させた。この乳化様混合物を、５０℃に冷却し、このフリーデル−クラフト錯体を３２％塩酸６２ｇ及び水４５５ｇの混合物を注意深く滴下して加水分解した。次いで、キシレンを共沸蒸留により除き、次いで生成物の懸濁液を吸引で濾過した。濾過物を熱水で洗浄し、８０℃で減圧下に乾燥し、式（Ａ）及び（Ｂ）：
【０１５２】
【化１４】
0004118972.tif 000009
【０１５３】
で示される化合物をＡ：Ｂの１５：８５重量比で含む粉末（λmax ＝３４６nm）７８．１ｇを得た。
【０１５４】
実施例３：２N 水酸化ナトリウム溶液６０mlを、メチルエチルケトン１８０ml中の実施例２で得た生成物混合物２０ｇの懸濁液に滴下により加えた。次いで、ジメチルスルファート１３．９９ｇを、この溶液に３３〜３５℃で１時間かけて滴下により加えた。続いて、この混合物を１６時間攪拌し、生成物混合物を２N 塩酸で中和した。有機相を共沸蒸留により分離し、最後に結晶生成物を濾過により分離した。濾過物を水で洗浄し、７０℃で減圧下に乾燥し、式（Ｃ）、（Ｄ）及び（Ｅ）：
【０１５５】
【化１５】
0004118972.tif 000010
【０１５６】
で示される化合物を７１：１３：１６の重量比で含む粉末（λmax ＝３４６nm）を得た。
【０１５７】
実施例４：ジメチルスルファート１３．９９ｇに代えて、ジエチルスルファート１７．８８ｇを用い、４０℃に反応温度を維持して、実施例３に記載した方法を繰り返し；実質的に、下記式：
【０１５８】
【化１６】
0004118972.tif 000011
【０１５９】
の化合物の混合物を含む生成物（λmax ＝３５０nm）を得た。
【０１６０】
実施例５：２１％水性溶液としてのナトリウムメルカプチド１５．４ｇを、１−メチルチオ−３，５−ジクロロ−ｓ−トリアジン（ＧＢ−Ａ−１，１７６，７７０の実施例１のように調製した）２８．７ｇのトルエン溶液に１時間かけて８０℃で滴下により加えた。次いで、水５０mlを加え、続いて混合物を９０〜９５℃で１時間攪拌した。混合物を室温まで冷却し、氷／氷−水及び１N 水酸化ナトリウム溶液１００mlを加えた。短時間攪拌した後、有機相を分離し、再び水で洗浄し、塩化カルシウムで乾燥した。
【０１６１】
無水塩化アルミニウム（III)１４．７ｇを、１，３−ビスメチルチオ−５−クロロ−ｓ−トリアジン１７．１重量％を含む、得られたトルエン溶液１２１．５ｇに導入した。レゾルシノール１２．１ｇ及びスルホラン２５mlの溶液を、２５分かけて４５〜５０℃で滴下により加えた。引き続き、攪拌を７５℃で３時間行った。乳化液を約６０℃まで冷却し、フリーデル−クラフト錯体を、濃塩酸１５ml及び水２００mlの混合物で注意深く分解した。トルエンを共沸蒸留により分離し、生成物を吸引により濾過した。残留物を水で十分に洗浄し、加圧した。粗生成物を水／ジオキサンから再結晶し、下記式：
【０１６２】
【化１７】
0004118972.tif 000012
【０１６３】
の化合物（λmax ＝３３４nm）を粉末として得た。
【０１６４】
実施例６：炭酸ナトリウム３．３７ｇを、ジメチルメチルホスホナート２７．９ｇ中の実施例５の化合物８．４３ｇの懸濁液に加え、混合物を１２０℃で２時間４５分加熱した。反応混合物を７５〜８０℃まで冷却し、メタノール７０ml及び水２０mlの混合物を滴下により加えた。室温まで冷却した後、固体沈殿物を吸引で濾過し、次いで少量のメタノールで洗浄し、最後に熱水で十分に洗浄した。７０℃で減圧で乾燥し、石油エーテル／ジオキサンから再結晶し、下記式：
【０１６５】
【化１８】
0004118972.tif 000013
【０１６６】
の化合物（λmax ＝３３７nm）を白色粉末として得た。
【０１６７】
実施例７：氷２５０ｇを、トルエン４００ml中のシアヌル酸クロリド９２．２ｇの混合物中に、攪拌しながら導入した。次いで、攪拌を続けながら水２５０ml中のナトリウムエタンジチオラート６１．９ｇを、１．５時間かけて加え、その間に内部温度は徐々に約３０℃に上昇した。攪拌を約４８℃で１５分以上続け、混合物を冷却するにまかせた。以下の相を分離し、水性相を分離し、有機相を水５００mlづつで３回洗浄し、塩化カルシウムで乾燥した後、１−エチルチオ−３，５−ジクロロ−ｓ−トリアジン１１．５重量％及び１，３−ビス−エチルチオ−５−クロロ−ｓ−トリアジン３．４８重量％を含むトルエン溶液５９０．９ｇを得た。
【０１６８】
実施例８：無水塩化アルミニウム（III)９５．８ｇを、室温で攪拌しながら実施例７からのトルエン溶液５６４．５ｇに導入し、この赤色溶液をわずかに加熱した。加熱を４０℃まで続け、スルホラン１６５ml中のレゾルシノール７９．２ｇの溶液を、１時間分かけて滴下により加えた。この間、内部温度は５７℃まで上昇した。この乳化液を、引き続き、８０℃で４時間攪拌した。反応塊を約５０℃まで冷却し、氷１，０００ｇ／水２５０mlの上に滴下した。次いで、トルエンを共沸蒸留により除き、水性生成物懸濁液を吸引により濾過した。濾過物を熱水及び冷水で十分に洗浄した。８０℃で減圧下に乾燥し、式（Ａ′）及び（Ｂ′）：
【０１６９】
【化１９】
0004118972.tif 000014
【０１７０】
の化合物をＡ′：Ｂ′の２４：７６の重量比で含む粉末（λmax ＝３４５nm）を得た。
【０１７１】
実施例９：２N 水酸化ナトリウム溶液９１．８mlを、水１００ml中の実施例８からの生成物２０ｇの混合物中に導入し、この間、温度を２０℃に維持した。次いで、ジメチルスルファート１８．５ｇを、１．５時間かけて滴下により導入し、この間反応混合物のpHを、同時に２N 水酸化ナトリウム溶液を滴下により加えて、pHを１１の一定値に維持した。この混合物を、次いで室温で２１時間攪拌し、濾過した。残渣を再び水に懸濁し、希釈塩酸で中和した。再濾過した後、残渣を水で十分に洗浄し、７０℃で減圧下に乾燥し、式（Ｃ′）及び（Ｄ′）：
【０１７２】
【化２０】
0004118972.tif 000015
【０１７３】
で示される化合物をＣ′：Ｄ′の２２：７８の重量比で含むベージュ色の粉末（λmax ＝３４５nm）を得た。
【０１７４】
染色実施例：
（ｉ）安定剤混合物の調製：
実施例３で得た安定剤混合物１０ｇ、トリスチリルフェニル−ポリエチレングリコール−リン酸のトリエタノールアミン塩及び水晶ビーズ（１mm直径）２５ｇを、高速攪拌機に導入し、１６時間粉砕した。次いで、粉砕した材料を微粒篩いを通しガラスビーズを除き、キザンタンゴム（例えば、BiopolymerAG（商標））０．５ｇを攪拌しながら加え、安定剤含量が１０重量％になるように、この組成物を水で調整した。分散物の細かさは、約０．５〜２μm であった。
【０１７５】
（ii）浸染染色での使用：
ＨＴ染色機中（例えば、Mathis,NiederhasliからのTurbomat（商標))中で、１０：１の液比でポリエステルトリコット試料１０ｇを染色した。この染色液は、硫酸アンモニウム２g/l 、染色助剤（Univadin 3-flex(商標））０．５g/l 、ポリエステルトリコットに基づいて（ｉ）で調製したＵＶ吸収剤組成物０．５重量％、及びポリエステルトリコットに基づいて、下記式：
【０１７６】
【化２１】
0004118972.tif 000016
【０１７７】
の染料Ｆ1 １８．５重量％、下記式：
【０１７８】
【化２２】
0004118972.tif 000017
【０１７９】
の染料Ｆ2 １８．５重量％、下記式：
【０１８０】
【化２３】
0004118972.tif 000018
【０１８１】
の染料Ｆ3 １７．４重量％、下記式：
【０１８２】
【化２４】
0004118972.tif 000019
【０１８３】
の染料Ｆ4 １１．６重量％、下記式：
【０１８４】
【化２５】
0004118972.tif 000020
【０１８５】
の染料Ｆ5 １４．３重量％、下記式：
【０１８６】
【化２６】
0004118972.tif 000021
【０１８７】
の染料Ｆ6 １０．２重量％、及び下記式：
【０１８８】
【化２７】
0004118972.tif 000022
【０１８９】
の染料Ｆ7 ９．５重量％を含む染料混合物を含む。
【０１９０】
この染料液を、酢酸でpH５に調整し、均一化し、トリコットと共に、高圧染色容器に導入した。染色を７０℃で開始し、次いで内容物を１０分かけて１００℃まで加熱し、更に２０分かけて１３０℃まで加熱した。この温度で３０分染色した後、内容物を５０℃に冷却し、染色した織物を熱及び冷水で濯ぎ、７０℃で３０％水酸化ナトリウム溶液３ml及びナトリウムジチオナイト２g/l を含む液で還元−洗浄した。濯ぎ及び乾燥して、灰−紫色に染色され、かつ良好な熱光安定性を有するポリエステルを得た。
【０１９１】
（iii)（ii）で記載した方法を繰り返したが、（ｉ）で調製した安定剤組成物を含まない染料液でポリエステルトリコットを染色した場合、得られた染色物の熱光安定性は著しく低かった。
【０１９２】
（iv）（ii）で記載した方法を繰り返したが、ポリエステルトリコットに基づいて、染料Ｆ1 及びＦ2 それぞれ１．１５重量％、染料Ｆ3 ３８．１重量％、染料Ｆ4 ２５．４重量％、染料Ｆ5 ４．４重量％、染料Ｆ6 ３．２重量％、染料Ｆ7 ２．９重量％を含む染料混合物１．１５重量％を含む染料液で染色を実施し、ワイン−レッド色に染色され、かつ良好な熱光安定性を有するポリエステルを得た。
【０１９３】
（ｖ）（iv）で記載した方法を繰り返したが、（ｉ）で調製した安定剤組成物を含まない染料液でポリエステルトリコットを染色した場合、熱光安定性の著しく低い染色物を得た。
【０１９４】
捺染実施例：ポリエステル紡織トリコットの捺染のために、捺染糊料を市販増粘剤、染料及び安定剤混合物から調製した。
【０１９５】
市販増粘剤の組成は以下のようである：
0004118972.tif 000023
【０１９６】
捺染糊料は、以下の組成を有する：
染色例での染料Ｆ2 ３．６ｇ、
染色例での染料Ｆ3 及び下記式：
【０１９７】
【化２８】
0004118972.tif 000024
【０１９８】
の染料を含む染料混合物３．４ｇ、
染色例での染料Ｆ7 ０．４ｇ、
染色例での染料Ｆ6 １．６ｇ、
実施例３の安定剤混合物６０ｇを、市販増粘剤９３１ｇの２０％粉砕組成物として。
【０１９９】
この捺染糊料を、洗浄したポリエステルトリコットの小片を捺染台上で捺染するために用いた。試料を１００℃で１０分間乾燥し、続いて１８０℃で８分間超過熱蒸気で処理した。捺染された織物は、熱及び冷濯ぎを行い、７０℃で３０％水酸化ナトリウム溶液３ml及びナトリウムジチオナイト２g/l を含む液で還元−洗浄した。濯ぎ及び乾燥して、赤ベージュ色に捺染され、かつ良好な熱光安定性を有するポリエステルトリコットを得た。
【０２００】
上記の方法を繰り返したが、安定剤組成物を含まない捺染糊料を用いた場合、熱光安定性が著しく低い捺染物を得た。